Support de cuisson d’une poudre comprenant un alcalin, en particulier Li, comprenant un corps céramique poreux formant une cavité ou un contenant pour ladite poudre, dans lequel ledit corps céramique est revêtu sur au moins une partie de sa surface interne d’un revêtement céramique, dans lequel : a) ledit corps céramique poreux présente une porosité ouverte comprise entre 10 et 40%, et un diamètre équivalent de pores compris entre 0,5 et 25 micromètres, tels que mesurés par porosimétrie au mercure et en volume; b) ledit revêtement présente les caractéristiques suivantes : - il comprend, et de préférence est constitué par, une couche comprenant un composé choisi parmi l’alumine, un aluminate de lithium comprenant en outre éventuellement du silicium, en particulier LiAlO 2 , LiAlSi 2 O 6 , Li 3 AlSiO 5 , LiAlSi 4 O 10 , LiAlSiO 4 , une spinelle alumine/magnésie, la zircone, de préférence stabilisée, l’hafnie, l’yttrine ; - son épaisseur moyenne est comprise entre 50 et 500 micromètres; - sa porosité totale est inférieure à 15%, en volume; - sa fraction volumique de pores de diamètre supérieur ou égal à 2 micromètres est inférieure à 2,5%. Support selon la revendication précédente, dans lequel le diamètre médian d 50 de pores dudit revêtement céramique est compris entre 0,1 micromètres et 1,5 micromètres. Support selon la revendication 1 ou 2, dans lequel le diamètre d 90 de pores dudit revêtement céramique est inférieur à 2,5 micromètres. Support selon l’une des revendications précédentes, dans lequel la taille médiane de grains dudit revêtement céramique est comprise entre 5 et 100 micromètres. Support selon l’une des revendications précédentes, la teneur massique dudit revêtement céramique en oxydes alcalins hormis LiO est inférieure 0,5%. Support selon l’une des revendications précédentes, dans lequel la teneur massique dudit revêtement céramique en SiO 2 est inférieure 0,5%. Support selon l’une des revendications précédentes, dans lequel la teneur massique dudit revêtement en la somme des oxydes Cr 2 O 3 +ZnO+Fe 2 O 3 +CuO est inférieure à 0,5%. Support selon l’une des revendications précédentes, dans lequel la teneur massique dudit revêtement céramique en autres oxydes que Al 2 O 3 , MgO, LiO, Y 2 O 3 , ZrO 2 , HfO 2 est inférieure 1%. Support selon l’une des revendications précédentes, dans lequel la teneur massique dudit revêtement céramique en Al 2 O 3 est supérieure à 98%. Support selon l’une des revendications précédentes, dans lequel ledit corps céramique poreux comprend de l’alumine, de la zircone, de la magnésie, de la mullite, de la cordiérite, du carbure et/ou du nitrure ou de l’oxynitrure de silicium , du nitrure de bore, du carbure de bore ou du disiliciure de molybdène. Support selon l’une des revendications précédentes, dans lequel ledit corps céramique poreux comprend, de préférence est constitué par, un composite à matrice céramique. Support selon l’une des revendications précédentes, dans lequel la teneur massique dudit corps céramique poreux en la somme des oxydes ZrO 2 +Al 2 O 3 +SiO 2 +MgO est supérieure à 95%. Support selon l’une des revendications précédentes, dans lequel l’épaisseur de paroi dudit corps céramique poreux est de préférence compris entre 3 et 30 mm. Procédé de fabrication d’un support selon l’une des revendications précédentes, dans lequel le corps céramique poreux est revêtu dudit revêtement par projection thermique, dans lequel les particules céramiques utilisées pour la projection présentent une teneur massique en la somme des oxydes Al 2 O 3 + MgO+LiO+Y 2 O 3 +ZrO 2 +HfO 2 supérieure à 99,9%. Procédé de fabrication d’un support selon la revendication précédente, dans lequel le diamètre médian de la population desdites particules est compris entre 10 et 50 micromètres. Utilisation d’un support de cuisson selon la revendication 1 à 13 pour le traitement thermique des poudres d’un métal alcalin, en particulier comprenant du lithium, destinées à la fabrication de batteries.